(57)【要約】【課題】高い透明性を有し、かつ光学式マウスのマウスポインター動作性にも優れる光学式マウス用マット、並びに、該光学式マウス用マットを有するデスク用マット及びマウスパッドを提供する。【解決手段】熱可塑性樹脂を主成分とする光学式マウス用マットであって、熱可塑性樹脂１００質量部に対して、合成樹脂ビーズを０．０１〜０．３０質量部含有することを特徴とする光学式マウス用マット、並びに、該光学式マウス用マットを少なくとも１層有するデスク用マット及びマウスパッドとする。【選択図】なし【特許請求の範囲】
【請求項１】
熱可塑性樹脂を主成分とする光学式マウス用マットであって、前記熱可塑性樹脂１００質量部に対して、合成樹脂ビーズを０．０１〜０．３０質量部含有することを特徴とする光学式マウス用マット。
【請求項２】
前記合成樹脂ビーズの平均粒径が０．５〜２０μｍであることを特徴とする請求項１に記載の光学式マウス用マット。
【請求項３】
前記合成樹脂ビーズが、顔料で着色されたものである、請求項１又は２に記載の光学式マウス用マット。
【請求項４】
ヘイズが２０％以下であることを特徴とする、請求項１〜３のいずれか１項に記載の光学式マウス用マット。
【請求項５】
全光線透過率が５０％以上であることを特徴とする、請求項１〜４のいずれか１項に記載の光学式マウス用マット。
【請求項６】
ＪＩＳ  Ｋ  ５６００−４−１に規定する隠ぺい率試験紙の白部を前記光学式マウス用マットの下面に設置し、前記光学式マウス用マットの上面から測定した波長６６０ｎｍにおける反射率が７〜７０％であることを特徴とする請求項１〜５のいずれか１項に記載の光学式マウス用マット。
【請求項７】
前記熱可塑性樹脂は、ポリ塩化ビニル系樹脂であることを特徴とする請求項１〜６のいずれか１項に記載の光学式マウス用マット。
【請求項８】
前記合成樹脂ビーズは、アクリルビーズ及び／又はウレタンビーズであることを特徴とする請求項１〜７のいずれか１項に記載の光学式マウス用マット。
【請求項９】
請求項１〜８のいずれか１項に記載の光学式マウス用マットを少なくとも１層有するデスク用マット。
【請求項１０】
請求項１〜８のいずれか１項に記載の光学式マウス用マットを少なくとも１層有するマウスパッド。
【発明の詳細な説明】
【技術分野】
【０００１】
本発明は、光学式マウス用マットに関する。より詳しくは、高い透明性を有し、かつ光学式マウスのマウスポインター動作性にも優れる光学式マウス用マット、並びに、該光学式マウス用マットを有するデスク用マット及びマウスパッドに関する。
【背景技術】
【０００２】
光学式マウスは、マウスの底面から可視光線や赤外線などの光線をマウスパッドに照射し、その反射光をマウスが検知することにより、マウス自身の動きを検知するものである。
【０００３】
光学式マウスに使用するマウスパッドとしては、例えば、マウスの底面から照射される光線を光学的に検知するためのラインパターンが配設されたマウスパッドや、マウスパッドに照射された光線の反射光に強弱が生じるように凹凸が設けられたマウスパッドなどが使用されている。
【０００４】
そして、近年では、光学式マウスの作動性をさらに改善する技術として、マウスパッドの表面層に、金、銀、銅、アルミニウム、亜鉛などの金属製の微細粒子を分散させた樹脂層を有するマウスパッドの技術がある（特許文献１）。
【０００５】
一方、オフィス用机や子供机などでよく使用されるデスクマットなどは、デスクマットと机との間に掲示物等を挟み、机上での作業性スペースの確保と、掲示物の視認性とを両立するアイテムとして良く活用されている。
このような透明なデスクマットを使用した机上において、光学式マウスを良好に動作させるためには、上述したような光学式マウス用パッドを敷いて使用する必要がある。
【０００６】
しかしながら、このような従来の光学式マウス用パッドは、透明性が低いため、デスクマットの下に挟まれた掲示物の視認性を損なうなどの不具合があった。
【先行技術文献】
【特許文献】
【０００７】
【特許文献１】特開２００６−７２７５６号公報
【発明の概要】
【発明が解決しようとする課題】
【０００８】
本発明は、上記従来技術に鑑みてなされたものであり、高い透明性を有し、かつ光学式マウスのマウスポインター動作性にも優れる光学式マウス用マット、並びに、該光学式マウス用マットを有するデスク用マット及びマウスパッドを提供することを目的とするものである。
【課題を解決するための手段】
【０００９】
本発明者らは、鋭意検討を進めた結果、熱可塑性樹脂に所定量の合成樹脂ビーズを含有させた樹脂製マットを作ることで、上記目的が達成されることを見出し、本発明を完成させるに至った。
【００１０】
すなわち、本発明の第１の態様は、熱可塑性樹脂を主成分とする光学式マウス用マットであって、上記熱可塑性樹脂１００質量部に対して、合成樹脂ビーズを０．０１〜０．３０質量部含有することを特徴とする光学式マウス用マットである。
【００１１】
本発明の第１の態様において、上記合成樹脂ビーズの平均粒径が０．５〜２０μｍであることが好ましい。
【００１２】
本発明の第１の態様において、上記合成樹脂ビーズが、顔料で着色されたものであることが好ましい。
【００１３】
本発明の第１の態様において、ヘイズが２０％以下であることが好ましい。本発明における「ヘイズ」とは、ＪＩＳ  Ｋ  ７１０５に準拠して測定した値を意味する。
【００１４】
本発明の第１の態様において、全光線透過率が５０％以上であることが好ましい。本発明における「全光線透過率」とは、ＪＩＳ  Ｚ８７２２に準拠し、ＵＶ分光光度計を用いて測定した波長５５０ｎｍにおける透過率を意味する。
【００１５】
本発明の第１の態様において、ＪＩＳ  Ｋ  ５６００−４−１に規定する隠ぺい率試験紙の白部を上記光学式マウス用マットの下面に設置し、上記光学式マウス用マットの上面から測定した波長６６０ｎｍにおける反射率が７〜７０％であることが好ましい。
【００１６】
本発明の第１の態様において、上記熱可塑性樹脂は、ポリ塩化ビニル系樹脂であることが好ましい。
【００１７】
本発明の第１の態様において、上記合成樹脂ビーズは、アクリルビーズ及び／又はウレタンビーズであることが好ましい。
【００１８】
本発明の第２の態様は、本発明の第１の態様に係る光学式マウス用マットを少なくとも１層有するデスク用マットである。
【００１９】
本発明の第３の態様は、本発明の第１の態様に係る光学式マウス用マットを少なくとも１層有するマウスパッドである。
【発明の効果】
【００２０】
本発明によれば、高い透明性を有し、かつ光学式マウスのマウスポインター動作性にも優れる光学式マウス用マット、並びに、該光学式マウス用マットを有するデスク用マット及びマウスパッドを提供することが可能となる。
【発明を実施するための形態】
【００２１】
以下、本発明について詳細を説明する。但し、本発明の範囲は以下に説明する実施形態に限定されるものではない。なお、特に断らない限り、数値ＡおよびＢについて「Ａ〜Ｂ」という表記は「Ａ以上Ｂ以下」を意味するものとする。かかる表記において数値Ｂのみに単位を付した場合には、当該単位が数値Ａにも適用されるものとする。
【００２２】
本発明の光学式マウス用マットは熱可塑性樹脂を主成分とし、熱可塑性樹脂１００質量部に対して、合成樹脂ビーズを０．０１〜０．３０質量部含有する。合成樹脂ビーズは、熱可塑性樹脂１００質量部に対して、０．０１〜０．３０質量部含有することが重要であり、０．０２〜０．３０質量部含有することが好ましく、０．０２〜０．１５質量部含有することがさらに好ましい。合成樹脂ビーズの含有量を上記とすることにより、光学式マウスの底面から発する可視光線や赤外線などの光線の照射に対し、反射光を適度なものとすることができ、光学式マウスの検知動作性が好ましいものとなる。また、金属粒子などを含有させた場合、熱可塑性樹脂中に粒子を含有していることが認識され外観性に劣るが、本発明の合成樹脂ビーズは、熱可塑性樹脂中に含有させた場合にも、合成樹脂ビーズが粒子として認識されることなく、光学式マウス用マットは、より均質な透明性を有することができる。
【００２３】
［合成樹脂ビーズ］
本発明に使用する合成樹脂ビーズの成分としては、アクリル樹脂、ウレタン樹脂（ポリウレタン）、ポリエチレン樹脂、ポリプロピレン樹脂、ポリカーボネート樹脂、ポリ塩化ビニル樹脂、メラミン樹脂、ナイロン樹脂（ポリアミド樹脂）、ポリスチレン樹脂、スチレン−アクリル共重合体樹脂、ポリエステル樹脂、ポリブタジエン樹脂、ポリイソブチレン樹脂、ポリアクリルアミド樹脂、ポリビニルアルコール樹脂、ポリ塩化ビニリデン樹脂、ポリ無水マレイン酸樹脂、ポリフッ化ビニリデン樹脂、ポリアクリロニトリル樹脂、ポリ酢酸ビニル樹脂、ポリエチレンテレフタレート樹脂などの各樹脂、各共重合樹脂等から形成されるビーズが挙げられる。なお、本発明では、ビーズという名称の前に樹脂名をつけることによって合成樹脂ビーズの呼称を一部省略することができる。例えば、アクリル樹脂からなる合成樹脂ビーズをアクリルビーズと呼ぶことができる。また、合成樹脂ビーズは１種又は２種以上を組み合わせて使用することができる。
【００２４】
合成樹脂ビーズのなかでも、アクリルビーズ、ウレタンビーズ、ポリエチレンビーズ、ポリプロピレンビーズ、ポリカーボネートビーズ、ポリ塩化ビニルビーズ、メラミンビーズ、ナイロンビーズ、及びスチレン−アクリル共重合体ビーズからなる群から選ばれた少なくとも１種を使用することが好ましく、アクリルビーズ及びウレタンビーズからなる群から選ばれた少なくとも１種を使用することがより好ましい。アクリルビーズ及びウレタンビーズは、一般的な熱可塑性樹脂への分散性に優れており、合成樹脂ビーズを均一に分散しやすくなり、光学式マウスの検知動作がより好ましいものとなる。
【００２５】
本発明に使用する合成樹脂ビーズは、屈折率が１．４５〜１．７０の範囲であることが好ましく、１．４６〜１．６５の範囲であることがより好ましく、１．４６〜１．６３の範囲であることが更に好ましい。屈折率を上記とすることで、光学式マウスの底面から発する可視光線や赤外線などの光線の照射に対し、反射光を適度なものとすることができマウスの検知動作性が好ましいものとなる。
また、合成樹脂ビーズは、上記の屈折率を有していれば、中身が詰まったビーズ（中実合成樹脂ビーズ）であってもよく、中に空洞を有する中空合成樹脂ビーズであってもよい。
また、合成樹脂ビーズは、顔料で着色されたものであることが好ましい。顔料で着色されることにより、光学式マウスの検知動作がより好ましいものとなる。なお、合成樹脂ビーズを顔料で着色した場合にも、合成樹脂ビーズは粒子として認識されることなく、光学式マウス用マットは均質な透明性を保持する。この場合、光学式マウス用マットは視認性に優れた均質な透明性を有するが、その色は無色透明とはならず、やや顔料の色味を帯びた透明色となる。
【００２６】
また、本発明に使用する合成樹脂ビーズの粒径は、平均粒径が０．５〜２０μｍであることが好ましく、０．７〜１８μｍであることがより好ましく、１．０〜１６μｍであることが更に好ましい。粒径を上記の範囲とすることで、マウスポインター動作性が優れ、機敏なマウス動作に追従可能となり好ましい。
なお、本発明における平均粒径は、粒度分布において積算（累積）百分率で表される積算値が５０％となる粒径の値をいう。
【００２７】
このような合成樹脂ビーズの具体例としては、大日精化工業（株）製「ラブコロール」、根上工業（株）製「アートパール」などが挙げられる。
【００２８】
［熱可塑性樹脂］
本発明の光学式マウス用マットは、熱可塑性樹脂を主成分とする。光学式マウス用マットに含まれる熱可塑性樹脂の含有量は、光学式マウス用マットに含まれる全成分の合計を１００質量％として、６０質量％以上であることが好ましく、６５質量％以上であることがより好ましい。熱可塑性樹脂の含有量を上記範囲とすることにより、本発明の光学式マウス用マットをカレンダーロールや、Ｔダイ成形機等で成形する際、成形性に優れるものとすることができる。
【００２９】
本発明に使用できる熱可塑性樹脂は、特に限定することはなく公知の熱可塑性樹脂を使用することができる。たとえば、ポリ塩化ビニル、ポリエチレンテレフタレート、ポリアミド、ポリエチレン、ポリプロピレン、ポリカーボネート、ポリエチレンナフタレート、エチレン・酢酸ビニル共重合体、アイオノマー、アクリル酸エステル、メタアクリル酸エステル等を使用することができる。中でも、ポリ塩化ビニル系樹脂、ポリオレフィン系樹脂を好ましく使用することができ、とりわけ、ポリ塩化ビニル系樹脂を好ましく使用することができる。
【００３０】
［ポリ塩化ビニル系樹脂］
本発明に使用できるポリ塩化ビニル系樹脂は、塩化ビニルの単独重合体、塩化ビニルとこれに共重合可能なコモノマーとの重合体、及びこれらの重合体の混合物のことをいう。ポリ塩化ビニル系樹脂は、懸濁重合法、塊状重合法、微細懸濁重合法又は乳化重合法等の公知の製造方法のうち、いずれの方法により製造されたものであってもよい。コモノマーとしては、例えば、酢酸ビニル、プロピオン酸ビニル、ラウリン酸ビニル等のビニルエステル類、メチルアクリレート、エチルアクリレート、ブチルアクリレート等のアクリル酸エステル類、メチルメタクリレート、エチルメタクリレート等のメタクリル酸エステル類、ジブチルマレエート、ジエチルマレエート等のマレイン酸エステル類、ジブチルフマレート、ジエチルフマレート等のフマル酸エステル類、ビニルメチルエーテル、ビニルブチルエーテル、ビニルオクチルエーテル等のビニルエーテル類、アクリロニトリル、メタクリロニトリル等のシアン化ビニル類、エチレン、プロピレン、スチレン等のα−オレフィン類、塩化ビニリデン、臭化ビニル等の塩化ビニル以外のハロゲン化ビニル類又はハロゲン化ビニリデン類、ジアリルフタレート、エチレングリコールジメタクリレート等の多官能性単量体があげられる。勿論、コモノマーは、上述のものに限定されるものではない。コモノマーは、塩化ビニル系樹脂の構成成分中３０重量％以下、好ましくは２０重量％以下の範囲にするのがよい。
【００３１】
上記ポリ塩化ビニル系樹脂としては、平均重合度が７００〜２５００の範囲であることが好ましく、８００〜１３００であることがより好ましい。また、異なる平均重合度のものを２種以上混合して用いてもよい。混合方法としては、フィルム製膜加工時に２種類以上の樹脂を混合する方法が一般的であるが、ポリ塩化ビニル系樹脂の重合時に重合条件をコントロールすることによって、見掛け上２種類以上の平均重合度の異なるポリ塩化ビニル系樹脂が混合されたことになる方法であってもよい。
【００３２】
［可塑剤］
本発明の熱可塑性樹脂にポリ塩化ビニル樹脂を使用する場合、可塑剤を含有することが好ましい。上記可塑剤は、可塑剤の種類によりその含有量も相違するが、一般的には、ポリ塩化ビニル系樹脂１００質量部に対して、５〜１００質量部含有することが好ましく、１０〜８０質量部含有することがより好ましい。可塑剤を５質量部以上含有することにより、ポリ塩化ビニル系樹脂フィルムを製造する際の成形性や加工性を改善することができ、また、１００質量部以下とすることにより、ポリ塩化ビニル系樹脂フィルム層からの可塑剤がブリードアウトすることなく、十分な成形性や加工性を改善することができる。
【００３３】
本発明のポリ塩化ビニル系樹脂に使用できる可塑剤は、特に限定することは無く公知の可塑剤を使用することができる。例えば、フタル酸ジ−ｎ−ブチル、フタル酸ジ−ｎ−オクチル、フタル酸ジ−２−エチルヘキシル、フタル酸ジイソオクチル、フタル酸ジオチルデシル、フタル酸ジイソデシル、フタル酸ブチルベンジル、イソフタル酸ジ−２−エチルヘキシルなどのフタル酸系可塑剤、アジピン酸−２−エチルヘキシル、アジピン酸ジ−２−デシル、セバチン酸ジブチル、セバチン酸−２−エチルヘキシルなどの脂肪酸エステル可塑剤、リン酸トリブチル、リン酸トリ−２−エチルヘキシル、リン酸−２−エチルヘキシルジフェニル、リン酸トリクレジルなどのリン酸エステル系可塑剤、トリメリット酸トリ−２−エチルヘキシル、トリメリット酸トリオクチルなどのトリメリット酸エステル系可塑剤、アジピン酸系ポリエステル可塑剤、フタル酸系ポリエステル可塑剤などのポリエステル系可塑剤、テレフタル酸系可塑剤が使用することができる。
【００３４】
本発明に使用できるポリ塩化ビニル系樹脂には、必要に応じて、成型用の合成樹脂に通常配合される公知の樹脂添加剤、例えば、紫外線吸収剤、光安定剤、耐候助剤、熱安定剤、安定化助剤、滑剤、難燃剤、帯電防止剤、防菌防黴剤及び着色剤等の各種添加剤を配合することができる。
【００３５】
［ポリオレフィン系樹脂］
本発明に使用できるポリオレフィン系樹脂は、ポリエチレン系樹脂、ポリプロピレン系樹脂及びこれらの混合物等が挙げられる。
【００３６】
ポリエチレン系樹脂としては、エチレンの単独重合体、エチレンを主成分とするエチレンと共重合可能な他の単量体との共重合体（低密度ポリエチレン（ＬＤＰＥ）、高圧法低密度ポリエチレン、線状低密度ポリエチレン（ＬＬＤＰＥ）、高密度ポリエチレン（ＨＤＰＥ）、メタロセン系触媒を用いて重合して得られたエチレン−α−オレフィン共重合体（メタロセン系ポリエチレン）等）及びこれらの混合物等が例示できる。
【００３７】
ポリプロピレン系樹脂としては、プロピレンの単独重合体（ホモポリプロピレン）、プロピレンの共重合体、リアクター型のポリプロピレン系熱可塑性エラストマー及びこれらの混合物等が例示できる。
【００３８】
上記プロピレンの共重合体としては、プロピレンとエチレン又は他のα−オレフィンとのランダム共重合体（ランダムポリプロピレン）、又はブロック共重合体（ブロックポリプロピレン）、ゴム成分を含むブロック共重合体あるいはグラフト共重合体等が挙げられる。上記プロピレンと共重合可能な他のα−オレフィンとしては、炭素原子数が４〜１２のものが好ましく、例えば、１−ブテン、１−ペンテン、１−ヘキセン、１−ヘプテン、１−オクテン、４−メチル−１−ペンテン、１−デセン等が挙げられ、その１種又は２種以上の混合物が用いられる。通常、α−オレフィンの混合割合はプロピレンに対して１〜１０質量％程度である。
【００３９】
本発明の光学式マウス用マットは、ヘイズが２０％以下であることが好ましく、１５％以下であることがより好ましく、１３％以下であることが更に好ましく、１１％以下であることがとりわけ好ましい。ヘイズを２０％以下とすることにより透明性が好ましいものとなり、例えば光学式マウス用マットの下面に設置される書面等の視認性が良好となり好ましい。また、ヘイズの下限は特に限定することはないが、視認性を良くすることを考慮すると０％に近いほど好ましい。
【００４０】
本発明の光学式マウス用マットは、全光線透過率が５０％以上であることが好ましく、６５以上であることがより好ましく、７０以上であることが更に好ましい。全光線透過率を５０％以上とすることにより、光の透過性が好ましいものとなり、さらに透明性が良好となる。これにより、例えば光学式マウス用マットの下面に設置される書面等の視認性が良好となり好ましい。また、全光線透過率の上限は特に限定することはないが、視認性を良くすることを考慮すると１００％に近いほど好ましい。
【００４１】
本発明の光学式マウス用マットは、ＪＩＳ  Ｋ  ５６００−４−１に規定する隠ぺい率試験紙の白部を光学式マウス用マットの下面に設置し、光学式マウス用マットの上面から測定する波長６６０ｎｍにおける反射率が７〜７０％であることが好ましく、１０〜７０％であることがより好ましく、２０〜６５％であることが更に好ましい。反射率を上記とすることで、光学式マウスの底面から発する可視光線のうちの特に赤色光などの光線の照射に対し、反射光を適度なものとすることができ、光学式マウスの検知動作性が好ましいものとなる。
【００４２】
［光学式マウス用マットの製造方法］
本発明の光学式マウス用マットを製造する方法としては、たとえば、上記のポリ塩化ビニル系樹脂を使用する場合、ポリ塩化ビニル系樹脂に対して、上記の各成分を所定量添加してポリ塩化ビニル系樹脂組成物を作製し、該ポリ塩化ビニル系樹脂組成物を成形する方法が挙げられる。
より詳しくは、まず、ポリ塩化ビニル系樹脂組成物の原料（上記各成分）を攪拌機でブレンドし、バンバリーミキサー、１軸押し出し機、ロール、ニーダー等の公知の混練機を用いて加熱溶融状態で混練することによってポリ塩化ビニル系樹脂組成物を得る。このようにして得られるポリ塩化ビニル系樹脂組成物は、ペレット状、粒子状、フレーク状、粉末状等の形状で得ることができる。次に、得られたポリ塩化ビニル系樹脂組成物をカレンダーロールや、Ｔダイ成形機でシートに成形することによって光学式マウス用マットを得ることができる。
【００４３】
本発明の光学式マウス用マットは、上記製造方法により得られるマットを少なくとも１層有していればよく、単層であってもよく、また多層であってもよい。また、本発明の光学式マウス用マットの厚みは、特に限定されるものではないが、マットの透明性や光学式マウスの動作性をより好ましくする観点からは、０．０３〜５ｍｍが好ましく、０．０５〜４ｍｍがより好ましく、０．０８〜３ｍｍが更に好ましい。
【００４４】
本発明の光学式マウス用マットは、デスクマットとして使用することもでき、また、マウスパッドとして使用することもできる。
【実施例】
【００４５】
本発明を実施例によりさらに詳しく説明するが、本発明はこれらにより何ら限定されるものではない。なお、実施例及び比較例中の測定評価は以下に示す方法で行った。また、実施例及び比較例で使用した原料は、下記の通りである。
【００４６】
［ヘイズの測定］
日本電色工業社製ヘイズメーター（型番：ＮＤＨ２０００）を使用し、ＪＩＳ  Ｋ  ７１０５に準じて、得られたシート（光学式マウス用マット）から試験片を採取し、ヘイズを測定した。得られた結果を表１に示す。
【００４７】
［全光線透過率の測定］
得られたシート（光学式マウス用マット）の５５０ｎｍにおける全光線透過率を分光光度計（島津製作所製、ＵＶ−２４５０型：積分球ユニット装着）により測定した。得られた結果を表１に示す。
【００４８】
［反射率の測定］
得られたシート（光学式マウス用マット）の下面側に、ＪＩＳ  Ｋ  ５６００−４−１に規定する隠ぺい率試験紙の白部を設置し、該マットの上面側から、分光測色計（コニカミノルタ  センシング社製、型番：Ｍ−２５００ｄ）を使用し、波長６６０ｎｍにおける反射率を測定した。得られた結果を表１に示す。
【００４９】
［マウスの動作性］
得られたシート（光学式マウス用マット）の下面側に、ＪＩＳ  Ｋ  ５６００−４−１に規定する隠ぺい率試験紙の白部を設置し、市販の光学式マウスを使用し、該シート（光学式マウス用マット）の上面側で、光学式マウスのマウスポインターの動作性を、該光学式マウスと連結するパソコンの液晶モニター画面で確認した。
なお、評価には赤色ＬＥＤ光を照射するタイプの光学式マウスとして、エレコム（株）製（ａ社）、（株）バッファロー製（ｂ社）、富士通（株）製（ｃ社）のものを使用し、評価基準は以下とした。
＜マウスポインターの動作性＞
○：良好。
△：時折、動きに引っかかりがある。
×：動きが悪い、又は動かない。
【００５０】
［使用した材料］
・熱可塑性樹脂：ポリ塩化ビニル系樹脂（大洋塩ビ社製「ＴＨ−１０００」）（平均重合度：１０００〜１０６０）
・可塑剤：ポリエステル系可塑剤（ジェイ・プラス社製「Ｄ−６２０」）
・安定化補助剤：エポキシ大豆油（ＤＩＣ社製「Ｍ−６」）
・安定剤：Ｂａ−Ｚｎ系安定剤（勝田化工社製「ＢＺ−３４Ｃ」）
・顔料（熱可塑性樹脂着色用）：群青（大日精化工業（株）製「ＤＡ  Ｐ−４６６０  １／１０ブルー」）
・合成樹脂ビーズ（Ａ−１）：アクリルビーズ（大日精化工業（株）製「ラブコロール２２０（Ｍ）ブラック」、平均粒径７〜９μｍ）
・合成樹脂ビーズ（Ｂ−１）：ウレタンビーズ（根上工業（株）製「アートパールＣ−４００青」、平均粒径１５μｍ）
・合成樹脂ビーズ（Ｂ−２）：ウレタンビーズ（根上工業（株）製「アートパールＣＨ−８００ＢＬ青」、平均粒径６μｍ）
【００５１】
［光学式マウス用マットの作製］
［実施例１〜９及び比較例１〜４］
ポリ塩化ビニル系樹脂を１００質量部、ポリエステル系可塑剤を４０質量部、エポキシ大豆油を１０質量部、Ｂａ−Ｚｎ系安定剤を２質量部とし、顔料及び合成樹脂ビーズの割合は、表１に示す質量部の割合とし、ヘンシェルミキサー機を使用して混合し、Ｔダイ成形機にて、シリンダー温度：１４０〜１６０℃、ダイス温度：１７５〜１８０℃に設定し、厚み２．０ｍｍ、１．８ｍｍのシートを成形した。
得られたシート（光学式マウス用マット）を使用し、各評価を行い、得られた結果を表１に示す。
【００５２】
【表１】
2016115102.tif 000002
【００５３】
表１より、実施例１〜９はいずれも、光学式マウスの動作性に問題はなく、使用できることが確認された。さらに、ヘイズが低く、全光線透過率も高い結果が得られ、透明性に優れ、視認性が良好であることがわかる。
一方、比較例１は、光学式マウスの動作性に優れないものとなった。これは、合成樹脂ビーズの含有量が多いため、反射率が低くなったことが原因と推定される。また、比較例２〜４の通常の顔料のみを含有させたものについては、ヘイズ、全光線透過率等の数値が、合成樹脂ビーズを含有する実施例と同程度となるようにマットを作製したが、光学式マウスの動作性に優れない結果となった。
この結果、合成樹脂ビーズを本発明に規定する量含有させることにより、透明性や視認性に優れ、かつ光学式マウスの動作性に優れる光学式マウス用マットを提供できることが確認できた。